(57)【特許請求の範囲】
【請求項１】
（ａ）アゼチジニウム基を有するアゼチジニウム含有ポリマーの１つ以上の第１のポリマー鎖と、
（ｂ）ポリ（メタ）アクリルアミド系コポリマーの１つ以上の第２のポリマー鎖であって、各第２のポリマー鎖は、前記アゼチジニウム含有ポリマーの１つのアゼチジニウム基と、前記ポリ（メタ）アクリルアミド系コポリマーの１つの反応性ペンダント鎖と、の間に形成された少なくとも１つの結合を介して前記１つ以上の第１のポリマー鎖のうちの１つに共有結合し、
前記ポリ（メタ）アクリルアミド系コポリマーは、
（メタ）アクリルアミド、Ｎ，Ｎ−ジメチル（メタ）アクリルアミド、Ｎ−２−ヒドロキシエチル（メタ）アクリルアミド、Ｎ−３−ヒドロキシプロピル（メタ）アクリルアミド、Ｎ−２−ヒドロキシプロピル（メタ）アクリルアミド、Ｎ−４−ヒドロキシブチル（メタ）アクリルアミド、Ｎ−５−ヒドロキシペンチル（メタ）アクリルアミド、Ｎ−６−ヒドロキシヘキシル（メタ）アクリルアミド、Ｎ−（２，３−ジヒドロキシプロピル）（メタ）アクリルアミド、Ｎ，Ｎ−ビス（２−ヒドロキシエチル）（メタ）アクリルアミド、Ｎ−トリス（ヒドロキシメチル）メチル（メタ）アクリルアミド、Ｎ，Ｎ−ジメチルアミノプロピル（メタ）アクリルアミド、及びこれらの組み合わせからなる群から選択される少なくとも１つの（メタ）アクリルアミドモノマーの第１の反復単位と、
それぞれが式（１）〜（５）のうちいずれか１つのアクリル系反復単位である第２の反復単位と、を含み、
【化１】
0006876192.tif 000017
式中、Ｒｏは水素又はメチルであり、互いに独立しているＸｏ及びＸ１は、−Ｏ−又は−ＮＲｎ−であって、式中、Ｒｎは水素、又はＣ１〜Ｃ４アルキル基であり、Ｌ１はＣ１〜Ｃ４のアルキレン二価ラジカルであり、互いに独立しているＬ２及びＬ４は、０又は１のヒドロキシル基を有するＣ２〜Ｃ４アルキレン二価ラジカルであり、Ｌ３は−ＣＨ２−ＣＨＯＨ−ＣＨ２−であり、ｔ１は２〜２５の整数であり、ｔ２は２〜４の整数であり、ｔ３は０又は１であり、
前記ポリ（メタ）アクリルアミド系コポリマーは、前記ポリ（メタ）アクリルアミド系コポリマーの全反復単位に対して少なくとも５０モル％の全（メタ）アクリルアミド反復単位を含む、第２のポリマー鎖と、
（ｃ）アゼチジニウム基であって、そのそれぞれが前記１つ以上の第１のポリマー鎖のうちの１つに包埋されるか又は共有結合される、アゼチジニウム基と、
を含む、水溶性熱架橋性ポリマー材料。
【請求項２】
前記ポリ（メタ）アクリルアミド系コポリマーは、前記ポリ（メタ）アクリルアミド系コポリマーの全反復単位に対して、少なくとも５０モル％の第１の反復単位と、０．０１モル％〜４０モル％の第２の反復単位と、を含む、請求項１に記載の水溶性熱架橋性ポリマー材料。
【請求項３】
前記第２の反復単位は、それぞれが式（１）、（２）、（３）、又は（４）の反復単位であるアクリル系反復単位を含む、請求項１又は２に記載の水溶性熱架橋性ポリマー材料。
【請求項４】
前記第２の反復単位は、それぞれが式（５）の反復単位であるアクリル系反復単位を含む、請求項１〜３のいずれか一項に記載の水溶性熱架橋性ポリマー材料。
【請求項５】
式（１）〜（５）において、Ｘｏは−ＮＲｎ−であって、式中、Ｒｎは水素、又はＣ１〜Ｃ４アルキル基である、請求項１〜４のいずれか一項に記載の水溶性熱架橋性ポリマー材料。
【請求項６】
前記ポリ（メタ）アクリルアミド系コポリマーは、いかなるカルボキシル基又はいかなる一級若しくは二級アミノ基も含まない１つ以上のアクリルモノマーのアクリル系反復単位である第３の反復単位を更に含む、請求項１〜５のいずれか一項に記載の水溶性熱架橋性ポリマー材料。
【請求項７】
前記ポリ（メタ）アクリルアミド系コポリマーは、２−（メタ）アクリルアミド酢酸、２−（メタ）アクリルアミドグリコール酸、３−（メタ）アクリルアミドプロピオン酸、４−（メタ）アクリルアミドブタン酸、５−（メタ）アクリルアミドペンタン酸、３−（メタ）アクリルアミド−３−メチルブタン酸、及びこれらの組み合わせからなる群から選択される少なくとも１つのカルボキシル含有（メタ）アクリルアミドモノマーの（メタ）アクリルアミド反復単位である第４の反復単位を更に含むが、但し、前記第２の反復単位及び前記第４の反復単位のモル％の合計が１％〜１０％であることを条件とする、請求項１〜６のいずれか一項に記載の水溶性熱架橋性ポリマー材料。
【請求項８】
前記アゼチジニウム含有ポリマーが、ポリアミドアミン−エピクロロヒドリン（ＰＡＥ）である、請求項１〜７のいずれか一項に記載の水溶性熱架橋性ポリマー材料。
【請求項９】
前記アゼチジニウム含有ポリマーが、ポリ（２−オキサゾリン−ｃｏ−エチレンイミン）−エピクロロヒドリンである、請求項１〜７のいずれか一項に記載の水溶性熱架橋性ポリマー材料。
【請求項１０】
前記アゼチジニウム含有ポリマーが、アゼチジニウム含有ビニルモノマーのホモポリマーである、請求項１〜７のいずれか一項に記載の水溶性熱架橋性ポリマー材料。
【請求項１１】
前記アゼチジニウム含有ポリマーが、アゼチジニウム含有ビニルモノマーと１つ以上の親水性ビニルモノマーとのコポリマーである、請求項１〜７のいずれか一項に記載の水溶性熱架橋性ポリマー材料。
【請求項１２】
前記水溶性熱架橋性ポリマー材料が、（ｉ）２０重量％〜９５重量％の前記第１のポリマー鎖と、（ｉｉ）５重量％〜８０重量％の前記第２のポリマー鎖と、を含む、請求項１〜１１のいずれか一項に記載の水溶性熱架橋性ポリマー材料。
【請求項１３】
パッケージング溶液であって、
６．０〜８．５のｐＨを維持するための少なくとも１つの緩衝剤と、
０．０１重量％〜２重量％の請求項１〜１２のいずれか一項に記載の水溶性熱架橋性ポリマー材料と、
を含む水溶液であり、２００〜４５０ミリオスモル（ｍＯｓｍ）の張度及び２５℃で１センチポアズ〜２０センチポアズの粘度を有する、パッケージング溶液。
【請求項１４】
前記水溶液は、０．０５重量％〜１．５重量％の水溶性熱架橋性ポリマー材料を含む、請求項１３に記載のパッケージング溶液。
【発明の詳細な説明】
【技術分野】
【０００１】
本発明は、一般には、それぞれが１つの末端カルボキシル基を有する反応性ペンダント鎖を含む親水性ポリ（メタ）アクリルアミド系コポリマーの一部類、共有結合した１つ以上のこうした親水性コポリマーを含む水溶性の熱架橋性ポリマー材料、並びにこれらの使用に関する。
【背景技術】
【０００２】
ソフトコンタクトレンズの新規分類である、水分勾配コンタクトレンズが開発されており、順調に市場に導入されている。このコンタクトレンズの新規分類は、コアから表面へ含水率が３３％から８０％超まで上昇するという、水分勾配の構造形態を有することにより特徴付けられる。この特有な設計が、非常に滑らかで、非常に柔らかいソフトレンズ表面を提供する。このようなソフトコンタクトレンズは、米国特許第８，５２９，０５７号明細書に記載されており、水溶性の高度に分枝した親水性ポリマー材料を架橋してレンズ表面に共有結合させて表面ゲルを形成する工程を含む費用効率が高いアプローチに従って製造することができる。
【０００３】
米国特許第８，５２９，０５７号明細書によれば、水勾配構造配置、及び柔軟性且つ潤滑性の表面を有するコンタクトレンズは、ポリアニオン性ポリマーの塗料溶液にコンタクトレンズを浸漬し、続いてレンズパッケージ内で加圧滅菌中に水溶性の高度分岐親水性ポリマー材料を固着層に直接共有結合させることにより、各コンタクトレンズ上に固着層を形成することによって製造することができる。米国特許第８，５２９，０５７号明細書によると、水溶性の高度に分枝した親水性ポリマー材料は、ポリアミドアミン−エピクロロヒドリン（ＰＡＥ）と湿潤剤とを、湿潤剤に対するＰＡＥの様々な濃度比及び反応温度にて所与の反応時間の間、部分的に反応させ、表面の欠陥（例えば、表面亀裂など）を最小限に抑えるか又は排除しながら、表面ゲルの所望の潤滑性を達成することにより調製する。この新しいアプローチは、水分勾配の構造形態を有するハイドロゲルコンタクトレンズを提供することができるが、その適用性及び利点は、改善された生体適合性を有し、ＰＡＥのアゼチジニウム基に対する反応性及び／又は反応性官能基の含有量のレベルの汎用性及び制御性を有する親水性コポリマーの限定された有用性によって制限され得る。
【０００４】
したがって、水分勾配コンタクトレンズを製造するのに有用な水溶性の高度に分枝した親水性ポリマー材料を製造するために、所望の生体適合性及び所望のレベルの反応性及び／又は反応性官能基の含有量を有する反応性親水性ポリマーが、依然として必要とされている。
【発明の概要】
【課題を解決するための手段】
【０００５】
一態様では、本発明は、（メタ）アクリルアミド、Ｎ，Ｎ−ジメチル（メタ）アクリルアミド、Ｎ−２−ヒドロキシエチル（メタ）アクリルアミド、Ｎ−３−ヒドロキシプロピル（メタ）アクリルアミド、Ｎ−２−ヒドロキシプロピル（メタ）アクリルアミド、Ｎ−４−ヒドロキシブチル（メタ）アクリルアミド、Ｎ−５−ヒドロキシペンチル（メタ）アクリルアミド、Ｎ−６−ヒドロキシヘキシル（メタ）アクリルアミド、Ｎ−（２，３−ジヒドロキシプロピル）（メタ）アクリルアミド、Ｎ，Ｎ−ビス（２−ヒドロキシエチル）（メタ）アクリルアミド、Ｎ−トリス（ヒドロキシメチル）メチル（メタ）アクリルアミド、Ｎ，Ｎ−ジメチルアミノプロピル（メタ）アクリルアミド、及びこれらの組み合わせからなる群から選択される少なくとも１つの（メタ）アクリルアミドモノマーの（メタ）アクリルアミド反復単位である第１の反復単位と、それぞれが１つの末端カルボキシル基を有する反応性ペンダント鎖を有するアクリル系反復単位である第２の反復単位と、を含み、ポリ（メタ）アクリルアミド系コポリマーは、ポリ（メタ）アクリルアミド系コポリマーの全反復単位に対して少なくとも５０モル％の全（メタ）アクリルアミド反復単位を含む、ポリ（メタ）アクリルアミド系コポリマーを提供する。
【０００６】
別の態様では、本発明は、（ａ）アゼチジニウム基を有するアゼチジニウム含有ポリマーの１つ以上の第１のポリマー鎖と、（ｂ）本発明の親水性ポリ（メタ）アクリルアミド系コポリマーの１つ以上の第２のポリマー鎖であって、各第２のポリマー鎖は、アゼチジニウム含有ポリマーの１つのアゼチジニウム基と、ポリ（メタ）アクリルアミド系コポリマーの１つの反応性ペンダント鎖と、の間に形成された少なくとも１つの結合を介して前記の１つ以上の第１のポリマー鎖のうちの１つに共有結合する、第２のポリマー鎖と、（ｃ）アゼチジニウム基であって、そのそれぞれが前記の１つ以上の第１のポリマー鎖のうちの１つに包埋されるか又は共有結合される、アゼチジニウム基と、を含む水溶性の熱架橋性ポリマー材料を提供する。
【０００７】
さらなる態様では、本発明は、約６．０〜約８．５のｐＨを維持するための少なくとも１つの緩衝剤と、約０．０１重量％〜約２重量％の本発明の水溶性及び熱架橋性親水性ポリマー材料と、を含む水溶液であるパッケージング溶液であって、約２００〜約４５０ミリオスモル（ｍＯｓｍ）の張度及び２５℃で約１センチポアズ〜約２０センチポアズの粘度を有する、パッケージング溶液を提供する。
【０００８】
本発明のそれらの、及び他の態様は、現に好ましい実施形態の以下の説明から明らかになるであろう。詳細な説明は、本発明の例示的なものであるにすぎず、本発明の範囲を限定するものではなく、これは、添付の特許請求の範囲及びそれらの等価物により定義される。
【発明を実施するための形態】
【０００９】
特に定義しない限り、本明細書で使用されるすべての専門用語及び科学用語は、本発明が属する当業者によって通常理解されるのと同じ意味を有する。一般に、本明細書で使用される専門用語、及び実験室での手順はよく知られており、当該技術で一般的に用いられている。当該技術分野及び様々な一般的参考文献に提供されるものなどの従来の方法がこれらの手順に使用される。用語が単数形で提供されている場合、本発明者らはその用語の複数形も考慮する。本明細書で使用される専門用語、及び以下に記載される実験室での手順は周知のものであり、当該技術で一般的に用いられている。また、添付の特許請求の範囲を含む本明細書で使用されるとき、「１つの（ａ）」、「１つの（ａｎ）」、及び「その（ｔｈｅ）」などの単数形に対する引用は複数形を包含し、また特定の数値に対する引用は、その文脈により明確に指示されていない限り、少なくともその特定の値を包含する。本明細書で使用するとき、「約（ａｂｏｕｔ）」は、「約」として参照される数が、引用される数プラスマイナス１〜１０％を含むことを意味する。
【００１０】
「コンタクトレンズ」とは、装用者の眼の上又は中に配置することができる構造体を意味する。コンタクトレンズは、ユーザの視力を矯正、改善又は変更することができるが、そうである必要はない。コンタクトレンズは、当該技術分野において公知の、又は後に開発される任意の適切な材料であることができ、ソフトレンズ、ハードレンズ又はハイブリッドレンズであることができる。「シリコーンハイドロゲルコンタクトレンズ」とは、シリコーンハイドロゲルバルク（コア）材料を含むコンタクトレンズを意味する。当業者は、コンタクトレンズ（非シリコーンハイドロゲルコンタクトレンズ又はシリコーンハイドロゲルコンタクトレンズのいずれか）の作製方法を非常によく知っている。例えば、コンタクトレンズは、例えば、米国特許第３，４０８，４２９号明細書に記載されているように、従来の「スピンキャスト成形」で、又は米国特許４，３４７，１９８号明細書、同第５，５０８，３１７号明細書、同第５，５８３，４６３号明細書、同第５，７８９，４６４号明細書、及び同第５，８４９，８１０号明細書に記載されているように、静的形態でフルキャスト成形法によって、特注コンタクトレンズを作製する際に使用されるとおりのボタンの旋盤切削によって製造することができる。
【００１１】
「ソフトコンタクトレンズ」とは、２．５ＭＰａ未満の弾性率（すなわち、ヤング率）を有するコンタクトレンズを意味する。
【００１２】
「ハイドロゲル」又は「ハイドロゲル材料」とは、三次元ポリマーネットワークを有する架橋したポリマー材料（すなわち、ポリマーマトリックス）を意味し、水に不溶性であるが、完全に水和された場合に、そのポリマーマトリックス中に少なくとも１０重量％の水を保持することができる。
【００１３】
「シリコーンハイドロゲル」とは、少なくとも１つのシリコーン含有モノマー、又は少なくとも１つのシリコーン含有マクロマー、又は少なくとも１つの架橋性シリコーン含有プレポリマーを含む重合性組成物を共重合することによって得られるシリコーン含有ハイドロゲルを意味する。
【００１４】
本出願にて使用する場合、用語「非シリコーンハイドロゲル」とは、理論的にシリコンを含まないハイドロゲルを意味する。
【００１５】
本明細書で使用する場合、「親水性」は、脂質よりも水とより容易に会合する材料又はその一部分を説明する。
【００１６】
本明細書で使用する場合、「表面親水性」は、水破壊時間（ＷＢＵＴ）によって測定したとき、表面が水と相互作用する程度を表す表面特性を説明する。ＷＢＵＴの値が高いほど、表面親水性は高くなる。
【００１７】
本発明によれば、コンタクトレンズ（又は医療用具）の「表面潤滑性」は、０から４までの数である摩擦評価によって測定される。摩擦評価の値が高いほど、表面潤滑性は低くなる。
【００１８】
「ビニルモノマー」とは、１個の単独のエチレン性不飽和基を有し、溶媒に可溶性であり、化学線的又は熱的に重合することができる化合物を意味する。
【００１９】
溶媒中の化合物又は材料に関して、用語「可溶性」とは、化合物又は材料が、溶媒に溶解して、室温（すなわち、約２２℃〜約２８℃の温度）で少なくとも約０．０５重量％の濃度を有する溶液を得ることができることを意味する。水中の化合物又は材料に関して、用語「水溶性」とは、化合物又は材料が、水に溶解して、室温で少なくとも約０．０５重量％の濃度を有する溶液を得ることができることを意味する。
【００２０】
溶媒中の化合物又は材料に関して、用語「不溶性」とは、化合物又は材料が、溶媒に溶解して、室温（上記に定義されるとおり）で０．００５重量％未満の濃度を有する溶液を得ることができることを意味する。
【００２１】
本出願にて使用する場合、用語「エチレン性不飽和基」は、本明細書で広義の意味で用いられ、少なくとも１個の＞Ｃ＝Ｃ＜基を含有する任意の基を包含することが意図される。例示的なエチレン性不飽和基としては、限定されないが、（メタ）アクリロイル
【化１】
0006876192.tif 000002
、アリル、ビニル、スチレニル、又は他のＣ＝Ｃ含有基が挙げられる。
【００２２】
用語「（メタ）アクリルアミド」とは、メタクリルアミド及び／又はアクリルアミドを意味する。
【００２３】
用語「（メタ）アクリレート」とは、メタクリレート及び／又はアクリレートを意味する。
【００２４】
用語「（メタ）アクリルアミドモノマー」は、以下の式：
【化２】
0006876192.tif 000003
のビニルモノマーを指し、式中、Ｒｏは水素又はメチルであり、互いに独立しているＥ１及びＥ２は水素又は１〜５０個の炭素原子を有する有機基である。
【００２５】
本明細書で使用する場合、「親水性ビニルモノマー」とは、ホモポリマーとして典型的には水溶性であるか又は少なくとも１０重量％の水を吸収することができるポリマーを生じるビニルモノマーを意味する。
【００２６】
本明細書で使用する場合、「疎水性ビニルモノマー」とは、ホモポリマーとして典型的には水に不溶性であり、１０重量％未満の水を吸収することができるポリマーを生じるビニルモノマーを意味する。
【００２７】
「アクリルモノマー」は、単独の（メタ）アクリロイル基を有するビニルモノマーを指す。
【００２８】
「Ｎ−ビニルアミドモノマー」は、アミド基の窒素原子に直接結合したビニル基（−ＣＨ＝ＣＨ２））を有するアミド化合物を指す。
【００２９】
本願では、「ポリ（メタ）アクリルアミド系コポリマー」は、コポリマーの全反復単位に対して５０モル％超（好ましくは少なくとも５５モル％、より好ましくは少なくとも６０モル％、更により好ましくは少なくとも７０モル％、最も好ましくは少なくとも８０モル％）の、（メタ）アクリルアミド反復単位である反復単位を含むコポリマーを指す。
【００３０】
本願では、「ポリ（メタ）アクリレート系コポリマー」は、コポリマーの全反復単位に対して５０モル％超（好ましくは少なくとも５５モル％、より好ましくは少なくとも６０モル％、更により好ましくは少なくとも７０モル％、最も好ましくは少なくとも８０モル％）の、（メタ）アクリレート反復単位である反復単位を含むコポリマーを指す。
【００３１】
本願では、「（メタ）アクリルアミド反復単位」は、互いに、且つ任意選択的に他の種類の反復単位と連続的に結合してポリマーのポリマー鎖を形成する反復単位の一部類（すなわち、二価ラジカル）を指し、（メタ）アクリルアミド反復単位のそれぞれが以下の構造式：
【化３】
0006876192.tif 000004
を有し、式中、Ｒｏは水素又はメチルであり、互いに独立しているＥ１及びＥ２は水素又は１〜５０個の炭素原子を有する有機基である。
【００３２】
本願では、「（メタ）アクリレート反復単位」は、互いに、且つ任意選択的に他の種類の反復単位と連続的に結合してポリマーのポリマー鎖を形成する反復単位の一部類（すなわち、二価ラジカル）を指し、（メタ）アクリレート反復単位のそれぞれが構造式：
【化４】
0006876192.tif 000005
を有し、式中、Ｒｏは水素又はメチルであり、Ｅ３は水素又は１〜５０個の炭素原子を有する有機基である。
【００３３】
本願では、「アクリル系反復単位」は、（メタ）アクリルアミド反復単位、及び／又は（メタ）アクリレート反復単位を指す。
【００３４】
「マクロマー」及び「プレポリマー」とは、エチレン性不飽和基を含有し、７００ダルトン超の平均分子量を含有する化合物又はポリマーを意味する。
【００３５】
本出願にて使用する場合、用語「ビニル架橋剤」とは、少なくとも２個のエチレン性不飽和基を有する化合物を意味する。「ビニル架橋剤」は、７００ダルトン以下の分子量を有するビニル架橋剤を意味する。
【００３６】
本出願にて使用する場合、用語「ポリマー」とは、１つ以上のモノマー又はマクロマー又はプレポリマー又はこれらの組み合わせを重合／架橋することによって形成される材料を意味する。
【００３７】
本出願にて使用する場合、ポリマー材料（モノマー又はマクロマー材料を含む）の「分子量」とは、特に指示がない限り、又は試験条件が他義を示さない限り、数平均分子量を意味する。
【００３８】
用語「アルキル」とは、直鎖又は分枝鎖アルカン化合物から水素原子を除去することによって得られる一価ラジカルを意味する。アルキル基（ラジカル）は、有機化合物中の１個の他の基と１つの結合を形成する。
【００３９】
用語「アルキレン二価基」又は「アルキレンジラジカル」又は「アルキルジラジカル」とは、互換的に、アルキルから１個の水素原子を除去することによって得られる二価ラジカルを意味する。アルキレン二価基は、有機化合物中の他の基と２つの結合を形成する。
【００４０】
用語「アルキルトリラジカル」とは、アルキルから２個の水素原子を除去することによって得られる三価ラジカルを意味する。アルキルトリラジカルは、有機化合物中の他の基と３つの結合を形成する。
【００４１】
用語「アルコキシ」又は「アルコキシル」とは、直鎖又は分枝鎖アルキルアルコールのヒドロキシル基から水素原子を除去することによって得られる一価ラジカルを意味する。アルコキシ基（ラジカル）は、有機化合物中の１個の他の基と１つの結合を形成する。
【００４２】
本出願において、アルキルジラジカル又はアルキルラジカルに関連しての用語「置換された」は、アルキルジラジカル又はアルキルラジカルが、アルキルジラジカル又はアルキルラジカルの１個の水素原子を置き換え、且つヒドロキシ（−ＯＨ）、カルボキシル（−ＣＯＯＨ）、−ＮＨ２、スルフヒドリル（−ＳＨ）、Ｃ１〜Ｃ４アルキル、Ｃ１〜Ｃ４アルコキシ、Ｃ１〜Ｃ４アルキルチオ（アルキルスルフィド）、Ｃ１〜Ｃ４ルカノイルアミノ、Ｃ１〜Ｃ４アルキルアミノ、ジ−Ｃ１〜Ｃ４アルキルアミノ、ハロゲン原子（Ｂｒ又はＣｌ）及びこれらの組み合わせからなる群から選択される少なくとも１つの置換基を含むことを意味する。
【００４３】
本願では、用語「アゼチジニウム」又は「３−ヒドロキシアゼチジニウム」は、
【化５】
0006876192.tif 000006
の正荷電した二価ラジカル（又は基若しくは部分）を指し、これは、「＊」によって示される位置で２つの炭化水素基（例えば、１Ｒ及び２Ｒ）に連結される。
【００４４】
用語「アズラクトン」とは、式
【化６】
0006876192.tif 000007
［式中、ｐは、０又は１であり、３Ｒ及び４Ｒは、互いに独立して、Ｃ１〜Ｃ８アルキル（好ましくはメチル）である］の一価ラジカルを意味する。
【００４５】
本出願にて使用する場合、用語「ホスホリルコリン」又は「ＰＣ」とは、互換的に、
【化７】
0006876192.tif 000008
［式中、ｔ１は、１〜５の整数であり、Ｒ１”、Ｒ２”及びＲ３”は、互いに独立して、Ｃ１〜Ｃ８アルキル又はＣ１〜Ｃ８ヒドロキシアルキルである］の一価双性イオン基を意味する。
【００４６】
本出願において、「オキサゾリン」とは、
【化８】
0006876192.tif 000009
［式中、Ｒ１は、水素、Ｃ１〜Ｃ１８アルキル、Ｃ１〜Ｃ４アルキル置換フェニル、Ｃ１〜Ｃ４アルコキシ置換フェニル、Ｃ６〜Ｃ１８アリールラジカル、Ｎ−ピロリドニル−Ｃ１〜Ｃ４アルキル、−ａｌｋ−（ＯＣ２Ｈ４）ｍ３−ＯＲ’’（式中、ａｌｋはＣ１〜Ｃ４アルキルジラジカルであり、Ｒ’’はＣ１〜Ｃ４アルキル、好ましくはメチルであり、ｍ３は１〜１０（好ましくは１〜５）の整数である）の一価ラジカルであり、好ましくは、Ｒ１は、メチル、エチル、プロピル、Ｎ−ピロリドニル−Ｃ１〜Ｃ４アルキル、−ａｌｋ−（ＯＣ２Ｈ４）ｍ３−ＯＲ’’（式中、ａｌｋはＣ１〜Ｃ４アルキルジラジカルであり、Ｒ’’はＣ１〜Ｃ４アルキル、好ましくはメチルであり、ｍ３は１〜１０（好ましくは１〜５）の整数である）の一価ラジカルである］の化合物を意味する。
【００４７】
本出願において、用語「ポリオキサゾリン」とは、
【化９】
0006876192.tif 000010
［式中、Ｔ１及びＴ２は、２個の末端基であり、Ｒ１は、水素、メチル、エチル、Ｎ−ピロリドニルメチル、Ｎ−ピロリドニルエチル、Ｎ−ピロリドニルプロピル、又は−ａｌｋ−（ＯＣ２Ｈ４）ｍ３−ＯＲ”（式中、ａｌｋは、Ｃ１〜Ｃ４アルキルジラジカルであり、Ｒ”は、Ｃ１〜Ｃ４アルキル（好ましくは、メチル）であり、ｍ３は、１〜１０（好ましくは、１〜５）の整数である）の一価ラジカルであり、ｘは、５〜５００の整数である］の式を有する直鎖ポリマーを意味する。ポリオキサゾリンセグメントは、
【化１０】
0006876192.tif 000011
［式中、Ｒ１及びｘは、上で定義されたとおりである］の式の二価ポリマー鎖を有する。
【００４８】
本出願において、用語「ポリ（２−オキサゾリン−ｃｏ−エチレンイミン）」とは、
【化１１】
0006876192.tif 000012
［式中、Ｔ１及びＴ２は、末端基であり、Ｒ１は、水素、メチル、エチル、Ｎ−ピロリドニルメチル、Ｎ−ピロリドニルエチル、Ｎ−ピロリドニルプロピル、又は−ａｌｋ−（ＯＣ２Ｈ４）ｍ３−ＯＲ”（式中、ａｌｋは、Ｃ１〜Ｃ４アルキルジラジカルであり、Ｒ”は、Ｃ１〜Ｃ４アルキル（好ましくは、メチル）であり、ｍ３は、１〜１０（好ましくは、１〜５）の整数である）の一価ラジカルであり、ｘは、５〜５００の整数であり、ｚは、ｘ以下の整数である］の式を有する統計コポリマーを意味する。ポリ（２−オキサゾリン−ｃｏ−エチレンイミン）は、ポリオキサゾリンを加水分解することにより得られる。
【００４９】
本出願において、用語「ポリ（２−オキサゾリン−ｃｏ−エチレンイミン）−エピクロロヒドリン」とは、ポリ（２−オキサゾリン−ｃｏ−エチレンイミン）をエピクロロヒドリンと反応させて、ポリ（２−オキサゾリン−ｃｏ−エチレンイミン）の第二級アミン基のすべて又はかなりの割合（≧９０％）をアゼチジニウム基に変換することによって得られるポリマーを意味する。ポリ（２−オキサゾリン−ｃｏ−エチレンイミン）−エピクロロヒドリンの例は、米国特許出願公開第２０１６／００６１９９５Ａ１号明細書に開示されている。
【００５０】
「エピクロロヒドリン官能化ポリアミン」又は「エピクロロヒドリン官能化ポリアミドアミン」とは、ポリアミン又はポリアミドアミンをエピクロロヒドリンと反応させて、ポリアミン又はポリアミドアミンの第二級アミン基のすべて又はかなりの割合をアゼチジニウム基に変換することによって得られるポリマーを意味する。
【００５１】
用語「ポリアミドアミン−エピクロロヒドリン」とは、エピクロロヒドリン官能化アジピン酸−ジエチレントリアミンコポリマーを意味する。
【００５２】
ポリマー材料又は官能基に関連しての用語「熱架橋性」とは、ポリマー材料又は官能基が、比較的上昇した温度（約４０℃〜約１４０℃）で別のポリマー材料又は官能基との架橋（又はカップリング）反応を行うことができる一方で、ポリマー材料又は官能基が、室温（すなわち、約２２℃〜約２８℃、好ましくは約２４℃〜約２６℃、特には約２５℃）で約１時間の期間で検出可能な程度まで別の材料又は官能基と同じ架橋反応（又はカップリング反応）を行うことができないことを意味する。
【００５３】
本出願にて使用する場合、用語「反応性ビニルモノマー」とは、カルボキシル基、第一級アミノ基及び第二級アミノ基からなる群から選択される少なくとも１個の反応性官能基を有する、任意のビニルモノマーを意味する。
【００５４】
本出願にて使用する場合、用語「非反応性ビニルモノマー」とは、カルボキシル基、第一級アミノ基、第二級アミノ基、エポキシド基、イソシアネート基、アズラクトン基又はアジリジン基を含まない、任意のビニルモノマー（親水性又は疎水性ビニルモノマーのいずれか）を意味する。
【００５５】
フリーラジカル開始剤は、光開始剤又は熱開始剤のいずれかであることができる。「光開始剤」とは、光の使用によってフリーラジカル架橋／重合反応を開始する化学物質を意味する。「熱開始剤」とは、熱エネルギーの使用によってラジカル架橋／重合反応を開始する化学物質を意味する。
【００５６】
シリコーンハイドロゲルコンタクトレンズ上のコーティングに関連しての用語「無傷性」とは、実施例１に記載されるＳｕｄａｎ  Ｂｌａｃｋ染色試験において、コンタクトレンズがＳｕｄａｎ  Ｂｌａｃｋによって染色され得る程度を説明することが意図される。シリコーンハイドロゲルコンタクトレンズ上のコーティングの良好な無傷性は、コンタクトレンズのＳｕｄａｎ  Ｂｌａｃｋ染色が実質的にないことを意味する。
【００５７】
シリコーンハイドロゲルコンタクトレンズ上のコーティングに関連しての用語「耐久性」とは、シリコーンハイドロゲルコンタクトレンズ上のコーティングが、指擦り試験の所望のサイクル数にもかかわらず残存し得ることを説明することが意図される。
【００５８】
コンタクトレンズ又は材料に関連しての用語「モジュラス」又は「弾性率」又は「ヤング率」とは、互換的に、コンタクトレンズ又は材料の剛性の尺度である引張係数又はヤング率を意味する。モジュラスは、ＡＮＳＩ  Ｚ８０．２０規格に従う方法を使用して測定され得る。当業者は、シリコーンハイドロゲル材料又はコンタクトレンズの弾性率の決定方法をよく知っている。例えば、すべての市販のコンタクトレンズは、弾性率の値が報告されている。
【００５９】
「水溶液」又は「水系溶液」とは、互換的に、水系溶媒及び水系溶媒に溶解された１つ以上の溶質からなる均一混合物である溶液を意味する。「水系溶媒」は、溶媒系の重量に対して、少なくとも５０重量％（好ましくは少なくとも約６０重量％、より好ましくは少なくとも約８０重量％、さらにより好ましくは少なくとも約９０重量％、特には少なくとも約９５重量％）の水、及び最大で５０重量％（好ましくは約４０％以下、より好ましくは約２０重量％以下、さらにより好ましくは約１０重量％以下、特には約５重量％以下）の１つ以上の有機溶媒からなる溶媒系を説明することが意図される。水性コーティング溶液は、溶液中に溶質として少なくとも１つのポリマーコーティング材料を含有する水溶液を意味する。
【００６０】
「有機系溶液」とは、有機系溶媒、及び有機系溶媒中に溶解された１つ以上の溶質からなる均一混合物である溶液を意味する。「有機系溶媒」は、１つ以上の有機溶媒、及び溶媒系の重量に対して４９重量％未満、好ましくは約４０重量％以下、より好ましくは約２０重量％以下、さらにより好ましくは約１０重量％以下、特には約５重量％以下の水からなる溶媒系を説明することが意図される。有機系コーティング溶液は、溶液中に溶質として少なくとも１つのポリマーコーティング材料を含有する有機系溶液を意味する。
【００６１】
「インパッケージ架橋プロセス」又は「ＩＰＣプロセス」とは、オートクレーブの間に、パッケージ（これは、コンタクトレンズ又は医療用具の貯蔵及び滅菌用である）中のパッケージング溶液においてｉｎ−ｓｉｔｕで直接実施される架橋反応を意味する。このようなプロセスの例は、８，５２９，０５７号明細書に記載されている。医療用具又はコンタクトレンズ上に非シリコーンハイドロゲルコーティングを形成することができる。
【００６２】
本発明は、広義には、それぞれが１つの末端カルボキシルを有する反応性ペンダント鎖を有する親水性ポリ（メタ）アクリルアミド系コポリマーの一部類に関する。本発明のポリ（メタ）アクリルアミド系コポリマーは、親水性ポリ（メタ）アクリレート系コポリマーと比較して、水勾配コンタクトレンズを製造するために水溶性の熱架橋性親水性ポリマー材料（すなわち、ＩＰＣ材料）を調製する際に用いられたとき、ポリアニオン性ポリマー（例えば、ポリアクリル酸（「ＰＡＡ」）又はポリメタクリル酸（「ＰＭＡＡ」））のベースコーティングに対してはるかに高い親和性を有し得ることが判明している。ベースコーティングに対する高い親和性のために、こうした水溶性の熱架橋性親水性ポリマー材料はベースコーティング（ｂａｓｅｄ  ｃｏａｔｉｎｇ）に対してより効率的に結合し、その結果、効率的に水勾配コンタクトレンズを製造することができる。
【００６３】
いかなる理論にも束縛されるものではないが、本発明者らは、各アミド結合に関して、共鳴構造として知られる２つの形態の混成形態が存在するものと考えている。以下に示すように、両矢印は、結合の真の電子構造が、無極形態（形態Ａ）と双極形態（形態Ｂ）との間のどこかに存在することを示している。電子は、窒素、炭素、及び酸素原子の間に広がる。アミド結合を分極化させるこの電子の非局在化は、ＩＰＣ材料とレンズ表面のＰＡＡ又はＰＭＡＡのベースコーティングとの間の親和性、及び更には錯化までも強化することができる。
【化１２】
0006876192.tif 000013
【００６４】
親水性ポリ（メタ）アクリルアミド系コポリマーは反応性ペンダント（すなわち、懸垂）鎖を有し、そのそれぞれが、アゼチジニウム含有ポリマーのアゼチジニウム基に対する高い反応性を有し、且つアゼチジニウム含有ポリマー及びこうした反応性親水性ポリマーを含む水性反応混合物から水勾配コンタクトレンズを製造するのに有用な水溶性の熱架橋性ポリマー材料を効率的に製造するのに好適な１つの末端カルボキシル基を含むことも判明している。末端カルボキシル基は、アゼチジニウム含有ポリマーの二級アミノ基と比較して、水溶性の熱架橋性ポリマー材料を調製するための反応中におけるアゼチジニウム基に対する反応性がより高いため、アゼチジニウム含有ポリマー分子の内部架橋が最小限に抑えられるように、得られた熱架橋性ポリマー材料に本発明の親水性コポリマーを効率的に組込むことが可能であると考えられる。本発明の親水性コポリマーを用いることの利点としては、製造コストを節約する比較的短い反応時間、より少量の親水性増強剤を用いる効率的な反応、並びに水溶性の熱架橋性ポリマー材料中のアゼチジニウム基の濃度及び共有結合におけるより良好な反応制御性を挙げることができる。反応性ペンダント鎖を伴う場合（ペンダント基の代わりに）、こうした水溶性の熱架橋性ポリマー材料は緩やかに架橋されたポリマーネットワークを有することができ、ここでポリマー主鎖は、それぞれポリ（メタ）アクリルアミド系コポリマーの１つの反応性ペンダント鎖とアゼチジニウム含有ポリマーの１つのアゼチジニウム基との間に形成された比較的長い架橋ブリッジを介して結合される。こうした水溶性の熱架橋性ポリマー材料は、潤滑性がより良好であり、表面の割れが最小限であるか又は存在しない、比較的柔軟な表面ヒドロゲルを形成することができる。
【００６５】
一態様では、本発明は、
（メタ）アクリルアミド、Ｎ，Ｎ−ジメチル（メタ）アクリルアミド、Ｎ−２−ヒドロキシエチル（メタ）アクリルアミド、Ｎ−３−ヒドロキシプロピル（メタ）アクリルアミド、Ｎ−２−ヒドロキシプロピル（メタ）アクリルアミド、Ｎ−４−ヒドロキシブチル（メタ）アクリルアミド、Ｎ−５−ヒドロキシペンチル（メタ）アクリルアミド、Ｎ−６−ヒドロキシヘキシル（メタ）アクリルアミド、Ｎ−（２，３−ジヒドロキシプロピル）（メタ）アクリルアミド、Ｎ，Ｎ−ビス（２−ヒドロキシエチル）（メタ）アクリルアミド、Ｎ−トリス（ヒドロキシメチル）メチル（メタ）アクリルアミド、Ｎ，Ｎ−ジメチルアミノプロピル（メタ）アクリルアミド、及びこれらの組み合わせからなる群から選択される少なくとも１つの（メタ）アクリルアミドモノマーの第１の反復単位と、
それぞれが式（１）〜（５）のうちいずれか１つのアクリル系反復単位である第２の反復単位と、を含み、
【化１３】
0006876192.tif 000014
式中、Ｒｏは水素又はメチルであり、互いに独立しているＸｏ及びＸ１は、−Ｏ−又は−ＮＲｎ−であって、式中、Ｒｎは水素、又はＣ１〜Ｃ４アルキル基であり、Ｌ１はＣ１〜Ｃ４のアルキレン二価ラジカルであり、互いに独立しているＬ２及びＬ４は、０又は１のヒドロキシル基を有するＣ２〜Ｃ４アルキレン二価ラジカルであり、Ｌ３は−ＣＨ２−ＣＨＯＨ−ＣＨ２−であり、ｔ１は２〜２５の整数であり、ｔ２は２〜４の整数であり、ｔ３は０又は１である、ポリ（メタ）アクリルアミド系コポリマーを提供し、ポリ（メタ）アクリルアミド系コポリマーは、ポリ（メタ）アクリルアミド系コポリマーの全反復単位に対して少なくとも５０モル％（好ましくは少なくとも５５モル％、より好ましくは少なくとも６０モル％、更により好ましくは少なくとも７０モル％、最も好ましくは少なくとも８０モル％）の全（メタ）アクリルアミド反復単位を含む。
【００６６】
本発明のポリ（メタ）アクリルアミド系コポリマー中の式（１）〜（５）のうちのいずれか１つの第２の反復単位はまた、Ｘｏが−ＮＲｎ−であって、式中、ＲｎがＨ、又はＣ１〜Ｃ４アルキル基である場合は、（メタ）アクリルアミド反復単位であってもよく、また、本発明のポリ（メタ）アクリルアミド系コポリマーは、５０モル％超又は特定のモル％超の全（メタ）アクリルアミド反復単位を含まなくてはならず、これは、第１の反復単位を含まなくてはならず、且つ、特定のモル％に達するか又はこれを超えるのに必要であれば、第２の反復単位、及び上記で列挙されていないその他の反復単位を更に含んでもよいことに注目されたい。
【００６７】
好ましい実施形態では、本発明のポリ（メタ）アクリルアミド系コポリマーは、少なくとも約５０モル％、好ましくは約５０モル％〜約９８モル％、より好ましくは約６０モル％〜約９５モル％、更により好ましくは約７０モル％〜約９０モル％の第１の反復単位を含む。
【００６８】
別の好ましい実施形態では、本発明のポリ（メタ）アクリルアミド系コポリマーは、ポリ（メタ）アクリルアミド系コポリマーの全反復単位に対して、約０．０１モル％〜約４０モル％、好ましくは約０．１モル％〜約３０モル％、より好ましくは約０．５モル％〜約２０モル％、更により好ましくは約１モル％〜約１０モル％の第２の反復単位を含む。
【００６９】
特定の第１の反復単位及び式（１）のアクリル系反復単位を含む本発明のポリ（メタ）アクリルアミド系コポリマーは、当業者に周知される式（１）の反復単位を含むポリ（メタ）アクリルアミド系コポリマーを得るための任意の好適なフリーラジカル重合技術に従って、（ｉ）少なくとも１つの非反応性（メタ）アクリルアミドモノマー（すなわち、カルボキシル、一級アミノ、又は二級アミノ基を全く含まない）、（ｉｉ）カルボキシル末端ポリエチレングリコール鎖を有する少なくとも１つのアクリルモノマー、及び（ｉｉｉ）他の必要な重合性成分を含む重合性組成物を重合することによって得ることができる。
【００７０】
それぞれがカルボキシル末端ポリエチレングリコール鎖を有する好ましいアクリルモノマーの例としては、モノ−（メタ）アクリレート末端モノ−カルボキシアルキル末端ポリエチレングリコール、モノ−（メタ）アクリルアミド末端モノ−カルボキシアルキル末端ポリエチレングリコールが挙げられるが、これらに限定されない。こうしたアクリルモノマーは、商業的供給源から入手することができる（例えばＣｒｅａｔｉｖｅ  ＰＥＧＷｏｒｋｓ、Ｐｏｌｙｓｃｉｅｎｃｅｓなど）。
【００７１】
周知されるフリーラジカル重合技術の例としては、熱反応開始剤の存在下での熱重合、光反応開始剤の存在下での光誘起重合、原子移動ラジカル重合（ＡＴＲＰ）開始剤の存在下での原子移動ラジカル重合、ラジカル付加開裂移動（ｒａｄｉｃａｌ−ａｄｄｉｔｉｏｎ−ｆｒａｇｍｅｎｔａｔｉｏｎ−ｔｒａｎｓｆｅｒ）（ＲＡＦＴ）剤の存在下でのＲＡＦＴ重合が挙げられるが、これらに限定されない。当業者には、得られるコポリマーの分子量を制御するために 、連鎖移動剤（すなわち、メルカプタン化合物）を 重合性組成物に添加してもよいことは既知である。
【００７２】
特定の第１の反復単位及び式（２）のアクリル系反復単位を含む本発明のポリ（メタ）アクリルアミド系コポリマーは、２工程プロセスで得ることができる。第１の工程では、カップリング反応条件下で、無水ジカルボン酸（例えば無水コハク酸、無水グルタル酸、無水アジピン酸、又はこれらの組み合わせ）を、ヒドロキシル基、一級アミノ基、又は二級アミノ基を有するアクリルモノマーと反応させて、カルボキシル基で末端処理された鎖を有するアクリルモノマーを得ることができる。第２の工程では、得られたアクリルモノマー、及びカルボキシル、一級アミノ基又は二級アミノ基を全く含まない少なくとも１つの（メタ）アクリルアミドモノマー、並びに他の必要な重合性成分を、当業者に周知される任意の好適なフリーラジカル重合技術に従って重合して、式（２）の反復単位を含むポリ（メタ）アクリルアミド系コポリマーを得る。
【００７３】
それぞれヒドロキシル基、一級アミノ基、又は二級アミノ基を有する好ましいアクリルモノマーの例としては、Ｃ２〜Ｃ４ヒドロキシアルキル（メタ）アクリレート、Ｃ２〜Ｃ４ヒドロキシアルキル（メタ）アクリルアミド、Ｃ２〜Ｃ４アミノアルキル（メタ）アクリレート、Ｃ２〜Ｃ４アミノアルキル（メタ）アクリルアミド、Ｃ１〜Ｃ４アルキルアミノＣ２〜Ｃ４アルキル（メタ）アクリレート、Ｃ１〜Ｃ４アルキルアミノＣ２〜Ｃ４アルキル（メタ）アクリルアミド、グリセロール（メタ）アクリレート、Ｎ−（２，３−ジヒドロキシプロピル）（メタ）アクリルアミド、Ｎ，Ｎ−ビス（２−ヒドロキシエチル）（メタ）アクリルアミド、Ｎ−トリス（ヒドロキシメチル）メチル（メタ）アクリルアミド、及びこれらの組み合わせが挙げられるが、これらに限定されない。
【００７４】
特定の第１の反復単位及び式（３）のアクリル系反復単位を含む本発明のポリ（メタ）アクリルアミド系コポリマーは、２工程プロセスで得ることができる。第１の工程では、カップリング反応条件下で、ヒドロキシル末端又はＮＨＲ’末端ポリエチレングリコール鎖を有するアクリルモノマーを無水ジカルボン酸（例えば無水コハク酸、無水グルタル酸、無水アジピン酸、又はこれらの組み合わせ）と反応させ、カルボキシル基で末端処理されたポリエチレングリコール鎖を有するアクリルモノマーを得る。第２の工程では、得られたアクリルモノマー、及びカルボキシル、一級アミノ基又は二級アミノ基を全く含まない少なくとも１つの（メタ）アクリルアミドモノマー、並びに他の必要な重合性成分を、当業者に周知される任意の好適なフリーラジカル重合技術に従って重合して、式（３）の反復単位を含むポリ（メタ）アクリルアミド系コポリマーを得る。
【００７５】
それぞれヒドロキシ末端又はＮＨＲ’末端ポリエチレングリコール鎖を有する好ましいアクリルモノマーの例は、商業的供給源から入手することができる（例えばＣｒｅａｔｉｖｅ  ＰＥＧＷｏｒｋｓ、Ｐｏｌｙｓｃｉｅｎｃｅｓなど）。
【００７６】
特定の第１の反復単位及び式（４）のアクリル系反復単位を含む本発明のポリ（メタ）アクリルアミド系コポリマーは、２工程プロセスで得ることができる。第１の工程では、当業者に周知される任意の好適なフリーラジカル重合技術に従って、（ｉ）カルボキシル、一級アミノ、又は二級アミノ基を全く含まない少なくとも１つの（メタ）アクリルアミドモノマー、（ｉｉ）少なくとも１つのエポキシ含有アクリルモノマー、及び（３）他の必要な重合性成分を含む重合性組成物を重合することによって、中間コポリマーが得られる。第２の工程では、得られた中間コポリマーをカルボキシル含有メルカプタンと反応させて、式（４）の反復単位を含むポリ（メタ）アクリルアミド系コポリマーを得る。
【００７７】
好ましいエポキシ含有アクリルモノマーの例としては、グリシジル（メタ）アクリルアミド、ヒドロキシエチル（メタ）アクリルアミドグリシジルエーテル、３−ヒドロキシプロピル（メタ）アクリルアミドグリシジルエーテル、４−ヒドロキシブチル（メタ）アクリルアミドグリシジルエーテル、グリシジル（メタ）アクリレート、ヒドロキシエチル（メタ）アクリレートグリシジルエーテル、３−ヒドロキシプロピル（メタ）アクリレートグリシジルエーテル、４−ヒドロキシブチル（メタ）アクリレートグリシジルエーテルが挙げられるが、これらに限定されない。
【００７８】
好ましいカルボキシル含有メルカプタンの例としては、２−メルカプトプロピオン酸、３−メルカプトプロピオン酸、４−メルカプト酪酸、２−メルカプトブタン酸、メルカプト酢酸（すなわち、チオグリコール酸）が挙げられるが、これらに限定されない。
【００７９】
特定の第１の反復単位及び式（５）のアクリル系反復単位を含む本発明のポリ（メタ）アクリルアミド系コポリマーは、３工程プロセスで得ることができる。第１の工程では、当業者に周知される任意の好適なフリーラジカル重合技術に従って、（ｉ）カルボキシル、一級アミノ、又は二級アミノ基を全く含まない少なくとも１つの（メタ）アクリルアミドモノマー、（ｉｉ）少なくとも１つのエポキシ含有アクリルモノマー（上記で説明したうちのいずれか１つ）、及び（３）他の必要な重合性成分を含む重合性組成物を重合することによって、中間コポリマーが得られる。第２の工程では、得られた中間コポリマーをＮＨＲ’含有又はヒドロキシル含有メルカプタンと反応させ、それぞれが−ＮＨＲ’又はヒドロキシ基で末端処理されたペンダント鎖を有する第２の反復単位を含むポリ（メタ）アクリルアミド系コポリマーを得る。第３の工程では、それぞれ−ＮＨＲ’又はヒドロキシ基で末端処理されたペンダント鎖を有する第２の反復単位を含むポリ（メタ）アクリルアミド系コポリマーをジカルボン酸無水物（例えば無水コハク酸、無水グルタル酸、無水アジピン酸、又はこれらの組み合わせ）と反応させる。
【００８０】
好ましいアミノ含有メルカプタンの例としては、アミノエタンチオール、３−アミノ−１−プロパンチオール、４−アミノ−１−ブタンチオール、３−アミノ−２−ブタンチオール、３−アミノ−２−メチル−２−プロパンチオール、１−アミノ−２−プロパンチオール（ｐｒｏｐａｎｅｔｉｏｌ）が挙げられるが、これらに限定されない。
【００８１】
好ましいヒドロキシル含有メルカプタンの例としては、２−メルカプトエタノール、３−メルカプトンプロパノール（ｍｅｒｃａｐｔｏｎｐｒｏｐａｎｏｌ）、１−メルカプト−２−プロパノール、２−メルカプト−１−プロパノール、４−メルカプト−１−ブタノール、２−メルカプト−３−ブタノールが挙げられるが、これらに限定されない。
【００８２】
本発明によれば、ポリ（メタ）アクリルアミド系コポリマーは、いかなるカルボキシル基又はいかなる一級若しくは二級アミノ基も含まない１つ以上のアクリルモノマーのアクリル系反復単位である、第３の反復単位を更に含んでもよい。第３の反復単位は、好ましくは、（メタ）アクリロイルオキシエチルホスホリルコリン（ＭＰＣ）、（メタ）アクリロイルオキシプロピルホスホリルコリン、２−ヒドロキシエチル（メタ）アクリレート、グリセロール（メタ）アクリレート、ヒドロキシプロピル（メタ）アクリレート、最大１５００ダルトンの重量平均分子量を有するＣ１〜Ｃ４アルコキシポリエチレングリコール（メタ）アクリレート、Ｎ−ビニルピロリドン（ＮＶＰ）、Ｎ−ビニルホルムアミド、Ｎ−ビニルアセトアミド、Ｎ−ビニルイソプロピルアミド、Ｎ−ビニル−Ｎ−メチルアセトアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、アリルアルコール、ビニルアルコール、及びこれらの組み合わせからなる群から選択される。
【００８３】
本発明によれば、ポリ（メタ）アクリルアミド系コポリマーは、（好ましくは、２−（メタ）アクリルアミド酢酸、２−（メタ）アクリルアミドグリコール酸、３−（メタ）アクリルアミドプロピオン酸、４−（メタ）アクリルアミドブタン酸、５−（メタ）アクリルアミドペンタン酸、３−（メタ）アクリルアミド−３−メチルブタン酸、及びこれらの組み合わせからなる群から選択される）少なくとも１つのカルボキシル含有（メタ）アクリルアミドモノマーの（メタ）アクリルアミド反復単位である第４の反復単位を更に含んでもよい。
【００８４】
本発明によれば、本発明の親水性ポリ（メタ）アクリルアミド系コポリマーは、約５００〜約２，０００，０００、好ましくは約１，０００〜約１，０００，０００、より好ましくは約２，０００〜約５００，０００ダルトンの重量平均分子量を有する。
【００８５】
本発明の親水性ポリ（メタ）アクリルアミド系コポリマーは、アゼチジニウム基を含有する水溶性及び熱架橋性親水性ポリマー材料の形成に特定の用途を見出すことができる。このような水溶性及び熱架橋性親水性ポリマー材料は、米国特許第８，５２９，０５７号明細書に記載されているものと同様の手順に従って、親水性ポリ（メタ）アクリルアミド系コポリマーをアゼチジニウム含有ポリマーと部分的に反応させることによって得ることができ、特に水分勾配コンタクトレンズを製造するのに有用であり得る。アゼチジニウム含有ポリマーの１つのアゼチジニウム基は、以下の反応に従い、本発明の親水性ポリマーの１つのチオール基と反応することができ、
【化１４】
0006876192.tif 000015
式中、Ｒは有機基である。
【００８６】
別の態様では、本発明は、（ａ）アゼチジニウム基を有するアゼチジニウム含有ポリマーの１つ以上の第１のポリマー鎖と、（ｂ）本発明の親水性ポリ（メタ）アクリルアミド系コポリマー（上記で説明したもののうちのいずれか１つ）の１つ以上の第２のポリマー鎖であって、各第２のポリマー鎖は、ポリ（メタ）アクリルアミド系コポリマーの１つの反応性ペンダント鎖と、アゼチジニウム含有ポリマーの１つのアゼチジニウム基と、の間に形成された少なくとも１つの結合を介して前記の１つ以上の第１のポリマー鎖のうちの１つに共有結合する、第２のポリマー鎖と、（ｃ）アゼチジニウム基であって、そのそれぞれが前記の１つ以上の第１のポリマー鎖のうちの１つに包埋されるか又は共有結合される、アゼチジニウム基と、を含む水溶性の熱架橋性ポリマー材料を提供する。
【００８７】
任意の好適なアゼチジニウム含有ポリマーを本発明に使用することができる。アゼチジニウム含有ポリマーの例としては、限定されないが、エピクロロヒドリン官能化ポリアミン、アゼチジニウム含有ビニルモノマーのホモポリマー、アゼチジニウム含有ビニルモノマーと１つ以上のビニルモノマーとのコポリマーが挙げられる。
【００８８】
好ましくは、アゼチジニウム含有ポリマーは、エピクロロヒドリン官能化ポリアミンである。エピクロロヒドリン官能化ポリアミンは、エピクロロヒドリンをポリアミンポリマー又は第二級アミノ基を含有するポリマーと反応させることにより得ることができる。例えば、ポリ（アルキレンイミン）又はポリアミンとジカルボン酸とから誘導される重縮合物であるポリ（アミドアミン）（例えば、アジピン酸−ジエチレントリアミンコポリマー）は、エピクロロヒドリンと反応してエピクロロヒドリン官能化ポリマーを形成することができ、モノ−アルキルアミノアルキル（メタ）アクリレート又はモノ−アルキルアミノアルキル（メタ）アクリルアミドのホモポリマー又はコポリマーもまたエピクロロヒドリンと反応してエピクロロヒドリン官能化ポリアミンを形成することができ、ポリ（２−オキサゾリン−ｃｏ−エチレンイミン）コポリマーは、エピクロロヒドリンと反応してエピクロロヒドリン官能化ポリアミン（すなわち、ポリ（２−オキサゾリン−ｃｏ−エチレンイミン）−エピクロロヒドリン）を形成することができる。ポリアミン又はポリアミドアミンポリマーのエピクロロヒドリン官能化のための反応条件は、欧州特許第１４６５９３１号明細書に教示されている。好ましいエピクロロヒドリン官能化ポリアミンは、ポリアミドアミン−エピクロロヒドリン（ＰＡＥ）又はポリ（２−オキサゾリン−ｃｏ−エチレンイミン）−エピクロロヒドリンである。
【００８９】
ポリアミドアミン−エピクロロヒドリンは、例えば、ＨｅｒｃｕｌｅｓからのＫｙｍｅｎｅ（登録商標）又はＰｏｌｙｃｕｐ（登録商標）樹脂（エピクロロヒドリン官能化アジピン酸−ジエチレントリアミンコポリマー）など、市販されている。
【００９０】
ポリ（２−オキサゾリン−ｃｏ−エチレンイミン）−エピクロロヒドリンは、米国特許出願公開第２０１６／００６１９９５Ａ１号明細書に記載される手順に従って調製することができる。
【００９１】
アゼチジニウム含有ビニルモノマーのホモポリマー及びコポリマーは、米国特許出願公開第２０１３／０３３７１６０Ａ１号明細書に記載される手順に従って得ることができる。
【００９２】
水溶性及び熱架橋性ポリマー材料は、米国特許出願公開第２０１６／００６１９９５Ａ１号明細書及び同第２０１３／０３３７１６０Ａ１号明細書、並びに米国特許第８，５２９，０５７号明細書に記載されるプロセスに従って調製することができる。
【００９３】
好ましい実施形態では、水溶性熱架橋性ポリマー材料は、少なくとも１つのアゼチジニウム含有ポリマーと少なくとも１つの本発明の親水性ポリ（メタ）アクリルアミド系コポリマー（上述のいずれか１つ）とを含む反応性水溶液を、約３５℃〜約８５℃の温度まで加熱し、十分な時間（約６時間以下、好ましくは約５時間、より好ましくは約２時間〜約４時間）、その温度を維持することにより得ることができる。反応性水溶液は、好ましくは、約７０ｍＭ〜約１７０ｍＭ（好ましくは約９０ｍＭ〜約１５０ｍＭ、より好ましくは約１００ｍＭ〜約１３０ｍＭ）の１つ以上のイオン性化合物を含み、少なくとも８．０（好ましくは少なくとも８．５、より好ましくは少なくとも９．０、さらにより好ましくは少なくとも９．５）のｐＨである。反応時間は、アゼチジニウム含有ポリマーのポリマー鎖上に親水性増強剤を共有結合させるほど長くなければならないが、アゼチジニウム含有ポリマーのすべてのアゼチジニウム基を消費しないほど、及びアゼチジニウム含有ポリマーと親水性ポリマーとの間に形成される架橋が多すぎてゲル（すなわち、水溶性ではない）を形成してしまわないほど短くなければならないと理解すべきである。得られたポリマー材料は、高度に分枝化した構造を有し、依然として熱架橋性アゼチジニウム基を含む軽く架橋したポリマー材料である。
【００９４】
当業者は、例えば、塩基（例えば、ＮａＯＨ、ＫＯＨ、ＮＨ４ＯＨ又はこれらの混合物）又は酸（例えば、ＨＣｌ、Ｈ２ＳＯ４、Ｈ３ＰＯ４、クエン酸、酢酸、ホウ酸又はこれらの混合物）を添加することによって、反応性混合物のｐＨを調節する方法をよく理解している。
【００９５】
本発明によれば、反応性混合物にて、任意のイオン性化合物を使用することができる。好ましくは、イオン性化合物は、眼科用溶液で使用されるイオン性張度調節剤及びイオン性緩衝剤として使用されるものである。好ましいイオン性張度調節剤の例としては、限定されないが、塩化ナトリウム、塩化カリウム、及びこれらの組み合わせが挙げられる。好ましいイオン性緩衝剤の例としては、リン酸の様々な塩（例えば、ＮａＨ２ＰＯ４、Ｎａ２ＨＰＯ４、Ｎａ３ＰＯ４、ＫＨ２ＰＯ４、Ｋ２ＨＰＯ４、Ｋ３ＰＯ４又はこれらの混合物）、ホウ酸の様々な塩（例えば、ホウ酸ナトリウム、ホウ酸カリウム又はこれらの混合物）、クエン酸の様々な塩（例えば、クエン酸一ナトリウム、クエン酸二ナトリウム、クエン酸三ナトリウム、クエン酸一カリウム、クエン酸二カリウム、クエン酸三カリウム又はこれらの混合物）、炭酸の様々な塩（例えば、Ｎａ２ＣＯ３、ＮａＨＣＯ３、Ｋ２ＣＯ３、ＫＨＣＯ３又はこれらの混合物）が挙げられる。
【００９６】
水溶性熱架橋性ポリマー材料を調製するための反応性水溶液は、所望量のアゼチジニウム含有ポリマーと、所望量の少なくとも１つの反応性官能基を有する親水性増強剤と、所望量のその他の構成成分（例えば、イオン性緩衝剤、イオン性張度調節剤など）とを、水（又は水と少量の水溶性有機溶媒との混合物）中に溶解させて、水溶液を形成し、次いで必要に応じて水溶液のｐＨを調節することによって調製することができる。
【００９７】
本発明によれば、反応性水溶液中のアゼチジニウム含有ポリマーに対する反応性親水性ポリ（メタ）アクリルアミド系コポリマーの濃度比は、得られる水溶性熱架橋性ポリマー材料を水不溶性（すなわち、室温で水１００ｍＬ当たり０．００５ｇ未満の溶解度）にさせないように、且つアゼチジニウム含有ポリマーのアゼチジニウム基の約９９％、好ましくは約９８％、より好ましくは約９７％、さらにより好ましくは約９６％より多くを消費しないように選択されなければならない。
【００９８】
好ましい実施形態では、反応性水溶液は、０．０１重量％〜約１０重量％（好ましくは０．０５重量％〜約５重量％、より好ましくは０．０８重量％〜約１重量％、さらにより好ましくは０．１重量％〜約０．４重量％）のアゼチジニウム含有ポリマーと、約０．０１重量％〜約１０重量％（好ましくは０．０２重量％〜約５重量％、より好ましくは０．０５重量％〜約２重量％、さらにより好ましくは０．０８重量％〜約１．０重量％）の本発明の親水性ポリ（メタ）アクリルアミド系コポリマーと、を含み、本発明のポリ（メタ）アクリルアミド系コポリマーに対するアゼチジニウム含有ポリマーの濃度比は、約１０００：１〜１：１０００（好ましくは約５００：１〜約１：５００、より好ましくは約２５０：１〜約１：２５０、さらにより好ましくは約１００：１〜約１：１００）である。
【００９９】
好ましい実施形態では、水溶性熱架橋性ポリマー材料は、（ｉ）ポリアミドアミン−エピクロロヒドリン又はポリ（２−オキサゾリン−ｃｏ−エチレンイミン）−エピクロロヒドリンから誘導される約２０重量％〜約９５重量％の第１のポリマー鎖と、（ｉｉ）本発明の少なくとも１つのポリ（メタ）アクリルアミド系コポリマーから誘導される約５重量％〜約８０重量％の第２のポリマー鎖であって、ポリアミドアミン−エピクロロヒドリン又はポリ（２−オキサゾリン−ｃｏ−エチレンイミン）−エピクロロヒドリンの１個のアゼチジニウム基と本発明のポリ（メタ）アクリルアミド系コポリマーの１個のカルボキシル基、チオール基、又はアミノ基との間に各々が形成される１個以上の共有結合により、第１のポリマー鎖に共有結合している第２のポリマー鎖と、（ｉｉｉ）第１のポリマー鎖の一部、又は第１のポリマー鎖に共有結合したペンダント基若しくは末端基である、アゼチジニウム基と、を含む。水溶性熱架橋性ポリマー材料の組成は、このようなポリマーに使用される反応物質混合物の組成（反応物質の総重量に基づいて）によって決定される。例えば、反応物質混合物が、反応物質の総重量（溶媒は除く）に基づいて、約７５重量％のポリアミドアミン−エピクロロヒドリンと、約２５重量％の少なくとも１つの本発明のポリ（メタ）アクリルアミド系コポリマーと、を含む場合、次いで得られる水溶性熱架橋性ポリマー材料は、ポリアミドアミン−エピクロロヒドリンから誘導される約７５重量％の第１のポリマー鎖と、上記本発明の少なくとも１つのポリ（メタ）アクリルアミド系コポリマーから誘導される約２５重量％の第２のポリマー鎖と、を含む。
【０１００】
本発明の方法に従って製造した水溶性熱架橋性ポリマー材料は、医療用具、特にコンタクトレンズのパッケージング及びオートクレーブに使用されるパッケージング溶液の調製に特定の用途を見出すことができる。このようなパッケージング溶液は、特に、８，５２９，０５７号明細書に記載されているインパッケージ架橋（ＩＰＣ）プロセスに従って、ハイドロゲルコンタクトレンズ又は医療用具上に比較的厚くて柔らかいハイドロゲルコーティングを形成するのに好適である。得られたハイドロゲルコーティングは、表面の亀裂が最小限又は全くない優れた潤滑性（０の摩擦評価）を有することができる。
【０１０１】
レンズパッケージ（又は容器）は、ソフトコンタクトレンズをオートクレーブ処理し、貯蔵するために当業者に周知である。本発明では任意のレンズパッケージを使用することができる。好ましくは、レンズパッケージは、ベース及びカバーを含むブリスターパッケージであり、ここで、カバーはベースに取り外し可能に密封されており、ベースは、滅菌パッケージング溶液及びコンタクトレンズを収容するためのキャビティを含む。
【０１０２】
レンズは、個別のパッケージにパッケージングされ、密封され、使用者への分配前にオートクレーブ（加圧下約１１８℃〜約１２５℃の温度でおよそ２０〜４０分間コンタクトレンズのパッケージングを加熱することを含む滅菌手法）される。当業者は、レンズパッケージを密封及びオートクレーブする方法を十分に理解するであろう。
【０１０３】
本発明によれば、パッケージング溶液は、少なくとも１つの緩衝剤及び当業者に公知の１つ以上の他の成分を含有する。他の成分の例としては、限定されないが、等張化剤、界面活性剤、抗細菌剤、防腐剤、及び潤滑剤（例えば、ポリエチレングリコール、セルロース誘導体、ポリビニルアルコール、ポリビニルピロリドン）が挙げられる。
【０１０４】
パッケージング溶液は、パッケージング溶液のｐＨを所望の範囲、例えば、好ましくは６．５〜７．５の生理学的に許容される範囲に維持するために十分な量で緩衝剤を含有する。任意の公知の、生理学的に適合性の緩衝剤が使用され得る。本発明によるコンタクトレンズケア組成物の構成要素として好適な緩衝剤は、当業者に公知である。例は、ホウ酸塩緩衝剤、クエン酸塩緩衝剤、重炭酸塩緩衝剤、リン酸塩緩衝剤、ＴＲＩＳ（２−アミノ−２−ヒドロキシメチル−１，３−プロパンジオール）、ビストリス（ビス−（２−ヒドロキシエチル）−イミノ−トリス−（ヒドロキシメチル）−メタン）、ビス−アミノポリオール、トリエタノールアミン、ＡＣＥＳ（Ｎ−（２−ヒドロキシエチル）−２−アミノエタンスルホン酸）、ＢＥＳ（Ｎ，Ｎ−ビス（２−ヒドロキシエチル）−２−アミノエタンスルホン酸）、ＨＥＰＥＳ（４−（２−ヒドロキシエチル）−１−ピペラジンエタンスルホン酸）、ＭＥＳ（２−（Ｎ−モルホリノ）エタンスルホン酸）、ＭＯＰＳ（３−［Ｎ−モルホリノ］−プロパンスルホン酸）、ＰＩＰＥＳ（ピペラジン−Ｎ，Ｎ’−ビス（２−エタンスルホン酸）、ＴＥＳ（Ｎ−［トリス（ヒドロキシメチル）メチル］−２−アミノエタンスルホン酸）、これらの塩である。好ましくは、緩衝剤は、リン酸塩緩衝剤、ホウ塩緩衝剤、又はこれらの組み合わせである。パッケージング溶液中の各緩衝剤の量は、好ましくは０．０１重量％〜０．８重量％、最も好ましくは約０．０２重量％〜約０．４重量％である。
【０１０５】
パッケージング溶液は、約２００〜約４５０ミリオスモル（ｍＯｓｍ）、好ましくは約２５０〜約３５０ｍＯｓｍの張度を有する。パッケージング溶液の張度は、張度に影響を与える有機又は無機物質を添加することによって調整され得る。好適な眼に許容される等張化剤としては、塩化ナトリウム、塩化カリウム、グリセロール、プロピレングリコール、ポリオール、マンニトール、ソルビトール、キシリトール、及びこれらの混合物が挙げられるがこれらに限定されない。
【０１０６】
本発明のパッケージング溶液は、２５℃で約１センチポアズ〜約５センチポアズの粘度を有する。
【０１０７】
パッケージング溶液は、好ましくは約０．０１重量％〜約２重量％、より好ましくは約０．０５重量％〜約１．５重量％、さらにより好ましくは約０．１重量％〜約１重量％、最も好ましくは約０．２重量％〜約０．５重量％の本発明の水溶性熱架橋性ポリマー材料を含む。
【０１０８】
本発明によれば、オートクレーブの間、本発明の水溶性熱架橋性ポリマー材料は、ハイドロゲルコンタクトレンズ（又は医療用具）の表面の上及び／又は近くの官能基（例えば、アミノ基、チオール基、及び／又はカルボン酸基）と効果的に架橋し、湿潤性且つ眼科的に適合性の架橋ハイドロゲルコーティングを形成することができるが、一方で架橋反応に関与しないこれらのアゼチジニウム基は、２，３−ジヒドロキシプロピル（ＨＯ−ＣＨ２−ＣＨ（ＯＨ）−ＣＨ２−）基に加水分解され得る。オートクレーブ後、レンズパッケージング溶液中に存在する水溶性熱架橋性ポリマー材料は、適用可能であれば、レンズ挿入時の快適性を改善することができる非反応性ポリマー湿潤剤に変換されていただろう。
【０１０９】
さらなる態様では、本発明は、約６．０〜約８．５のｐＨを維持するための少なくとも１つの緩衝剤と、約０．０１重量％〜約２重量％の本発明の水溶性及び熱架橋性親水性ポリマー材料（上述のもののいずれか１つ）と、を含む水溶液であるパッケージング溶液であって、約２００〜約４５０ミリオスモル（ｍＯｓｍ）の張度及び２５℃で約１センチポアズ〜約２０センチポアズの粘度を有する、パッケージング溶液を提供する。
【０１１０】
本発明の様々な実施形態について、特定の用語、デバイス及び方法を使用して説明してきたが、このような記載は例示的な目的のみのためである。使用された用語は、限定するためのものではなく、説明するための用語である。当業者には明白であるように、当業者によれば、本発明の多くの変形及び修正が、本開示の新規な概念の趣旨及び範囲から逸脱することなく可能である。更に、本発明の様々な実施形態の態様は、以下に示すように、その全部又は一部が互換可能であってもよく、或いは任意の方法で組み合わせる、及び／又は共に用いることが可能であることを理解されたい。
【０１１１】
１．ポリ（メタ）アクリルアミド系コポリマーであって、
（メタ）アクリルアミド、Ｎ，Ｎ−ジメチル（メタ）アクリルアミド、Ｎ−２−ヒドロキシエチル（メタ）アクリルアミド、Ｎ−３−ヒドロキシプロピル（メタ）アクリルアミド、Ｎ−２−ヒドロキシプロピル（メタ）アクリルアミド、Ｎ−４−ヒドロキシブチル（メタ）アクリルアミド、Ｎ−５−ヒドロキシペンチル（メタ）アクリルアミド、Ｎ−６−ヒドロキシヘキシル（メタ）アクリルアミド、Ｎ−（２，３−ジヒドロキシプロピル）（メタ）アクリルアミド、Ｎ，Ｎ−ビス（２−ヒドロキシエチル）（メタ）アクリルアミド、Ｎ−トリス（ヒドロキシメチル）メチル（メタ）アクリルアミド、Ｎ，Ｎ−ジメチルアミノプロピル（メタ）アクリルアミド、及びこれらの組み合わせからなる群から選択される少なくとも１つの（メタ）アクリルアミドモノマーの第１の反復単位と、
それぞれが式（１）〜（５）のうちいずれか１つのアクリル系反復単位である第２の反復単位と、を含み、
【化１５】
0006876192.tif 000016
式中、Ｒｏは水素又はメチルであり、互いに独立しているＸｏ及びＸ１は、−Ｏ−又は−ＮＲｎ−であって、式中、Ｒｎは水素、又はＣ１〜Ｃ４アルキル基であり、Ｌ１はＣ１〜Ｃ４のアルキレン二価ラジカルであり、互いに独立しているＬ２及びＬ４は、０又は１のヒドロキシル基を有するＣ２〜Ｃ４アルキレン二価ラジカルであり、Ｌ３は−ＣＨ２−ＣＨＯＨ−ＣＨ２−であり、ｔ１は２〜２５の整数であり、ｔ２は２〜４の整数であり、ｔ３は０又は１であり、ポリ（メタ）アクリルアミド系コポリマーは、ポリ（メタ）アクリルアミド系コポリマーの全反復単位に対して少なくとも５０モル％の全（メタ）アクリルアミド反復単位を含む、ポリ（メタ）アクリルアミド系コポリマー。
【０１１２】
２．ポリ（メタ）アクリルアミド系コポリマーは、ポリ（メタ）アクリルアミド系コポリマーの全反復単位に対して少なくとも５５モル％の全（メタ）アクリルアミド反復単位を含む、発明１に記載の親水性ポリマー。
【０１１３】
３．ポリ（メタ）アクリルアミド系コポリマーは、ポリ（メタ）アクリルアミド系コポリマーの全反復単位に対して少なくとも６０モル％の全（メタ）アクリルアミド反復単位を含む、発明１に記載の親水性ポリマー。
【０１１４】
４．ポリ（メタ）アクリルアミド系コポリマーは、ポリ（メタ）アクリルアミド系コポリマーの全反復単位に対して少なくとも７０モル％の全（メタ）アクリルアミド反復単位を含む、発明１に記載の親水性ポリマー。
【０１１５】
５．ポリ（メタ）アクリルアミド系コポリマーは、ポリ（メタ）アクリルアミド系コポリマーの全反復単位に対して少なくとも８０モル％の全（メタ）アクリルアミド反復単位を含む、発明１に記載の親水性ポリマー。
【０１１６】
６．ポリ（メタ）アクリルアミド系コポリマーは、ポリ（メタ）アクリルアミド系コポリマーの全反復単位に対して少なくとも約５０モル％の第１の反復単位を含む、発明１〜５のうちいずれか１つに記載の親水性ポリマー。
【０１１７】
７．ポリ（メタ）アクリルアミド系コポリマーは、ポリ（メタ）アクリルアミド系コポリマーの全反復単位に対して約５０モル％〜約９８モル％の第１の反復単位を含む、発明１〜５のうちいずれか１つに記載の親水性ポリマー。
【０１１８】
８．ポリ（メタ）アクリルアミド系コポリマーは、ポリ（メタ）アクリルアミド系コポリマーの全反復単位に対して約６０モル％〜約９５モル％の第１の反復単位を含む、発明１〜５のうちいずれか１つに記載の親水性ポリマー。
【０１１９】
９．ポリ（メタ）アクリルアミド系コポリマーは、ポリ（メタ）アクリルアミド系コポリマーの全反復単位に対して約７０モル％〜約９０モル％の第１の反復単位を含む、発明１〜５のうちいずれか１つに記載の親水性ポリマー。
【０１２０】
１０．ポリ（メタ）アクリルアミド系コポリマーは、ポリ（メタ）アクリルアミド系コポリマーの全反復単位に対して約０．０１モル％〜約４０モル％の第２の反復単位を含む、発明１〜９のうちいずれか１つに記載の親水性ポリマー。
【０１２１】
１１．ポリ（メタ）アクリルアミド系コポリマーは、ポリ（メタ）アクリルアミド系コポリマーの全反復単位に対して約０．１モル％〜約３０モル％の第２の反復単位を含む、発明１〜９のうちいずれか１つに記載の親水性ポリマー。
【０１２２】
１２．ポリ（メタ）アクリルアミド系コポリマーは、ポリ（メタ）アクリルアミド系コポリマーの全反復単位に対して約０．５モル％〜約２０モル％の第２の反復単位を含む、発明１〜９のうちいずれか１つに記載の親水性ポリマー。
【０１２３】
１３．ポリ（メタ）アクリルアミド系コポリマーは、ポリ（メタ）アクリルアミド系コポリマーの全反復単位に対して約１モル％〜約１０モル％の第２の反復単位を含む、発明１〜９のうちいずれか１つに記載の親水性ポリマー。
【０１２４】
１４．第２の反復単位は、それぞれが式（１）の反復単位であるアクリル系反復単位を含む、発明１〜１３のうちいずれか１つに記載の親水性ポリマー。
【０１２５】
１５．第２の反復単位は、それぞれが式（２）の反復単位であるアクリル系反復単位を含む、発明１〜１４のうちいずれか１つに記載の親水性ポリマー。
【０１２６】
１６．第２の反復単位は、それぞれが式（３）の反復単位であるアクリル系反復単位を含む、発明１〜１５のうちいずれか１つに記載の親水性ポリマー。
【０１２７】
１７．第２の反復単位は、それぞれが式（４）の反復単位であるアクリル系反復単位を含む、発明１〜１７のうちいずれか１つに記載の親水性ポリマー。
【０１２８】
１８．第２の反復単位は、それぞれが式（５）の反復単位であるアクリル系反復単位を含む、発明１〜１７のうちいずれか１つに記載の親水性ポリマー。
【０１２９】
１９．式（１）〜（５）において、Ｘｏは−ＮＲｎ−であって、式中、Ｒｎは水素、又はＣ１〜Ｃ４アルキル基である、発明１４〜１６のうちいずれか１つに記載の親水性ポリマー。
【０１３０】
２０．ポリ（メタ）アクリルアミド系コポリマーは、いかなるカルボキシル基又はいかなる一級若しくは二級アミノ基も含まない１つ以上のアクリルモノマーのアクリル系反復単位である第３の反復単位を更に含む、発明１〜１９のうちいずれか１つに記載の親水性ポリマー。
【０１３１】
２１．前記の１つ以上のアクリルモノマーは、（メタ）アクリロイルオキシエチルホスホリルコリン（ＭＰＣ）、（メタ）アクリロイルオキシプロピルホスホリルコリン、２−ヒドロキシエチル（メタ）アクリレート、グリセロール（メタ）アクリレート、ヒドロキシプロピル（メタ）アクリレート、最大１５００ダルトンの重量平均分子量を有するＣ１〜Ｃ４アルコキシポリエチレングリコール（メタ）アクリレート、Ｎ−ビニルピロリドン（ＮＶＰ）、Ｎ−ビニルホルムアミド、Ｎ−ビニルアセトアミド、Ｎ−ビニルイソプロピルアミド、Ｎ−ビニル−Ｎ−メチルアセトアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、アリルアルコール、ビニルアルコール、及びこれらの組み合わせからなる群から選択される、発明２０に記載の親水性ポリマー。
【０１３２】
２２．ポリ（メタ）アクリルアミド系コポリマーは、（好ましくは２−（メタ）アクリルアミド酢酸、２−（メタ）アクリルアミドグリコール酸、３−（メタ）アクリルアミドプロピオン酸、４−（メタ）アクリルアミドブタン酸、５−（メタ）アクリルアミドペンタン酸、３−（メタ）アクリルアミド−３−メチルブタン酸、及びこれらの組み合わせからなる群から選択される）少なくとも１つのカルボキシル含有（メタ）アクリルアミドモノマーの（メタ）アクリルアミド反復単位である第４の反復単位を更に含むが、但し、第２の反復単位及び第４の反復単位のモル％の合計が約１％〜約１０％であることを条件とする、発明１〜２１のいずれか一項に記載の親水性ポリマー。
【０１３３】
２３．ポリ（メタ）アクリルアミド系コポリマーは、約５００〜約２，０００，０００ダルトンの重量平均分子量を有する、発明１〜２２のいずれか１つに記載の親水性ポリマー。
【０１３４】
２４．ポリ（メタ）アクリルアミド系コポリマーは、約１，０００〜約１，０００，０００ダルトンの重量平均分子量を有する、発明１〜２２のいずれか１つに記載の親水性ポリマー。
【０１３５】
２５．ポリ（メタ）アクリルアミド系コポリマーは、約２，０００〜約５００，０００ダルトンの重量平均分子量を有する、発明１〜２２のいずれか１つに記載の親水性ポリマー。
【０１３６】
２６．（ａ）アゼチジニウム基を有するアゼチジニウム含有ポリマーの１つ以上の第１のポリマー鎖と、
（ｂ）発明１〜２５のいずれか１つに記載されたポリ（メタ）アクリルアミド系コポリマーの１つ以上の第２のポリマー鎖であって、各第２のポリマー鎖は、アゼチジニウム含有ポリマーの１つのアゼチジニウム基と、ポリ（メタ）アクリルアミド系コポリマーの１つの反応性ペンダント鎖と、の間に形成された少なくとも１つの結合を介して前記の１つ以上の第１のポリマー鎖のうちの１つに共有結合する、第２のポリマー鎖と、
（ｃ）アゼチジニウム基であって、そのそれぞれが前記の１つ以上の第１のポリマー鎖のうちの１つに包埋されるか又は共有結合される、アゼチジニウム基と、
を含む、水溶性の熱架橋性ポリマー材料。
【０１３７】
２７．アゼチジニウム含有ポリマーが、ポリアミドアミン−エピクロロヒドリン（ＰＡＥ）である、発明２６に記載の水溶性熱架橋性ポリマー材料。
【０１３８】
２８．アゼチジニウム含有ポリマーが、ポリ（２−オキサゾリン−ｃｏ−エチレンイミン）−エピクロロヒドリンである、発明２６に記載の水溶性熱架橋性ポリマー材料。
【０１３９】
２９．アゼチジニウム含有ポリマーが、アゼチジニウム含有ビニルモノマーのホモポリマーである、発明２６に記載の水溶性熱架橋性ポリマー材料。
【０１４０】
３０．アゼチジニウム含有ポリマーが、アゼチジニウム含有ビニルモノマーと１つ以上の親水性ビニルモノマーとのコポリマーである、発明２６に記載の水溶性熱架橋性ポリマー材料。
【０１４１】
３１．水溶性熱架橋性ポリマー材料が、（ｉ）約２０重量％〜約９５重量％の第１のポリマー鎖と、（ｉｉ）約５重量％〜約８０重量％の第２のポリマー鎖と、を含む、発明２６〜３０のいずれか１つに記載の水溶性熱架橋性ポリマー材料。
【０１４２】
３２．約６．０〜約８．５のｐＨを維持するための少なくとも１つの緩衝剤と、約０．０１重量％〜約２重量％の発明２５〜３０のいずれか１つに記載の水溶性及び熱架橋性親水性ポリマー材料と、を含む水溶液であるパッケージング溶液であって、約２００〜約４５０ミリオスモル（ｍＯｓｍ）の張度及び２５℃で約１センチポアズ〜約２０センチポアズの粘度を有する、パッケージング溶液。
【０１４３】
３３．水溶液が、約０．０５重量％〜約１．５重量％の水溶性熱架橋性親水性ポリマー材料を含む、発明３２に記載のパッケージング溶液。
【０１４４】
３４．水溶液が、約０．１重量％〜約１重量％の水溶性熱架橋性親水性ポリマー材料を含む、発明３２に記載のパッケージング溶液。
【０１４５】
３５．水溶液が、約０．２重量％〜約０．５重量％の水溶性熱架橋性親水性ポリマー材料を含む、発明３２に記載のパッケージング溶液。
【０１４６】
３６．緩衝剤がパッケージング溶液中に０．０１重量％〜０．８重量％の量で存在する（好ましくは、約０．０２重量％〜約０．４重量％）、発明３２〜３５のいずれか１つに記載のパッケージング溶液。
【０１４７】
前の開示は、当業者が本発明を実施することを可能にする。様々な変更、変形、及び組み合わせが、本明細書に記載される様々な実施形態に対してなされ得る。読者が具体的実施形態及びその利点をより良く理解することを可能にするために、以下の実施例への参照が推奨される。本明細書及び実施例は、例示的なものと見なされることが意図される。
【０１４８】
本明細書で引用された全ての刊行物及び特許は、参照することによりその全体が本明細書に組み込まれる。